(57)【要約】【課題】エナメル塗装面やクリア塗装面の劣化を抑制するようにある程度厚膜で塗膜する場合でも、光触媒分解活性と光触媒親水機能の双方を得ることの可能な外壁建材を提供すること。【解決手段】基材表面に光触媒層を備え、前記光触媒層は外壁用コーティング液を塗布後乾燥させることにより得られ、前記外壁用コーティング液は、光触媒性金属酸化物粒子とシリカ粒子と硬化性シリコーンエマルジョンとを備え、前記シリカ粒子は疎水性基を有するシラン及び／又は疎水性基を有するシリコーンにより部分的に被覆或いは変性処理され、前記外壁用コーティング液を前記基材表面に塗布後乾燥した後に、前記光触媒性金属酸化物粒子の光励起反応により、前記疎水基の少なくとも一部が水酸基に置換されて前記光触媒層表面が親水性を呈するようになることを特徴とする外壁建材。【選択図】なし【特許請求の範囲】
【請求項１】
基材表面に光触媒層を備えた外壁建材であって、
前記光触媒層は、外壁用コーティング液を塗布後乾燥させることにより得られ、
前記外壁用コーティング液は、光触媒性金属酸化物粒子と、シリカ粒子と、硬化性シリコーンエマルジョンと、を備え、
前記シリカ粒子は疎水性基を有するシラン及び／又は疎水性基を有するシリコーンにより部分的に被覆或いは変性処理されており、
前記疎水性基を有するシラン及び／又は前記疎水性基を有するシリコーンは、前記外壁用コーティング液を前記基材表面に塗布後乾燥した後に、前記光触媒性金属酸化物粒子の光励起反応により、前記疎水基の少なくとも一部が水酸基に置換されて前記光触媒層表面が親水性を呈するようになることを特徴とする外壁建材。
【請求項２】
前記シリカ粒子は、珪素原子に結合した水酸基及びアルコキシ基の合計量が６ｍｍｏｌ／ｇ未満であることを特徴とする請求項１に記載の外壁建材。
【請求項３】
前記外壁用コーティング液中に含有される硬化性シリコーンエマルジョンの硬化物は、前記光触媒層中に８５質量％以上含有されることを特徴とする請求項１または２のいずれか１項に記載の外壁建材。
【請求項４】
前記光触媒層の膜厚は、２μｍをこえ２０μｍ未満であることを特徴とする請求項１〜３のいずれか１項に記載の外壁建材。
【請求項５】
前記硬化性シリコーンエマルジョンの平均粒径は、前記光触媒性金属酸化物粒子および前記シリカ粒子の平均粒径よりも大きいことを特徴とする請求項１〜４のいずれか１項に記載の外壁建材。
【請求項６】
前記光触媒層は透明であることを特徴とする請求項１〜５のいずれか１項に記載の外壁建材。
【請求項７】
光触媒性金属酸化物粒子と、
シリカ粒子と、
硬化性シリコーンエマルジョンと、
水と、を備えた外壁用コーティング液であって、
前記シリカ粒子は、疎水性基を有するシラン及び／又は疎水性基を有するシリコーンにより部分的に被覆或いは変性処理されており、
前記外壁用コーティング液は基材に塗布後乾燥して前記基材表面に光触媒層を形成する方法により使用され、
前記外壁用コーティング液中の疎水性基を有するシラン及び／又は疎水性基を有するシリコーンは、基材に塗布後乾燥した後に前記光触媒性金属酸化物粒子の光励起反応により前記疎水性基の少なくとも一部が水酸基に置換されて前記層表面が親水性を呈するようになる、
ことを特徴とする外壁用コーティング液。
【請求項８】
前記シリカ粒子は、珪素原子に結合した水酸基及びアルコキシ基の合計量が６ｍｍｏｌ／ｇ未満であることを特徴とする請求項７に記載の外壁用コーティング液。
【請求項９】
前記外壁用コーティング液中に含有される硬化性シリコーンエマルジョンの硬化物は、前記外壁用コーティング液の乾燥物に対して８５質量％以上含有されることを特徴とする請求項７または８のいずれか１項に記載の外壁用コーティング液。
【請求項１０】
前記硬化性シリコーンエマルジョンの平均粒径は、前記光触媒性金属酸化物粒子および前記シリカ粒子の平均粒径よりも大きいことを特徴とする請求項７〜９のいずれか１項に記載の外壁用コーティング液。
【発明の詳細な説明】
【技術分野】
【０００１】
本発明は、有害ガス分解性、降雨・水洗によるセルフクリーニング性等の光触媒機能を有する外壁建材に関する。
あるいは、建造物、乗物およびそれらを構成する部材、複合材に有害ガス分解性、降雨・水洗によるセルフクリーニング性等の光触媒機能を、コーティング層を形成することにより付与可能な外壁用コーティング液に関する。
【背景技術】
【０００２】
酸化チタンなどの光触媒が、近年建築物の建造物、乗物およびそれらを構成する部材、複合材など多くの用途において利用されている。
屋外用途については、基材表面に光触媒を塗装することにより、光エネルギーを利用してＮＯｘ、ＳＯｘ等の有害物質の分解機能を付与することが可能となる。また層表面を少なくとも光照射時には親水性になるように構成すれば、降雨により付着汚れが洗い流される、セルフクリーニング機能も付与可能となる。
また屋内用途についても、光エネルギーを利用してVOC等の有害物質の分解機能を付与したり、抗菌機能を付与したりすることが可能となる。
【０００３】
建築物の建造物、乗物およびそれらを構成する部材、複合材などの場合、上記光触媒機能を付与したい基材の表面は、意匠性を持たせるためにエナメル塗装されていたり、エナメル塗装の上にクリア塗装されている場合が多い。
そこに直接光触媒層を形成しようとすると、エナメル塗装面やクリア塗装面は主として有機物で構成されているため、長期的には光触媒層と上記塗装面の界面に存在する光触媒粒子により塗装面が劣化するという問題を生じる。
【０００４】
そのために、従来、エナメル塗装面やクリア塗装面と、光触媒層との間に、無機成分の多いバリア層を形成することが行われている（特開２００７−１６７７１８号公報）。
しかし、バリア層を形成すると、コストアップになるだけでなく、工数がかかり、手軽に光触媒機能を付与できない。
【０００５】
そこで、エナメル塗装面やクリア塗装面の劣化を抑制しつつ光触媒機能を発揮し、さらに好適には塗布時に異臭や環境汚染がなく、最も好適には基材表面の紫外線による劣化も抑制する、基材に直接塗布して光触媒機能層を形成する、外壁建材、あるいは外壁用コーティング液が必要とされる。
【０００６】
このような基材に直接１コートで光触媒機能を発揮する光触媒コーティング組成物としては、例えば、シラン変性された光触媒粒子と、珪素原子に結合したアルコキシ基及び／又は水酸基の含有量が７〜２０ｍｍｏｌ／ｇであるコロイダルシリカと、珪素原子に結合したアルコキシ基及び／又は水酸基の含有量が１〜２０ｍｍｏｌ／ｇである重合体エマルジョン粒子を含んでなる水系有機・無機複合組成物が知られている（特開２００８−２２２８８７号公報）。
【先行技術文献】
【特許文献】
【０００７】
【特許文献１】特開２００７−１６７７１８号
【特許文献２】特開２００８−２２２８８７号
【特許文献３】特許３９８５１６４号
【特許文献４】特開２００４−５１６４４号
【発明の概要】
【０００８】
しかしながら、特開２００８−２２２８８７号公報では、ある程度光触媒分解活性は発揮しうるが、エマルジョンとシリカとが有機・無機複合体を形成するため、エマルジョンの疎水基の影響で光触媒による親水性が充分に発揮できない。
そこで、本発明では、上記事情に鑑み、エナメル塗装面やクリア塗装面の劣化を抑制するようにある程度厚膜で塗膜する場合でも、光触媒分解活性と光触媒親水機能の双方を得ることの可能な外壁建材および外壁用コーティング液を提供することを目的とする。
【０００９】
すなわち、本発明による外壁建材は、基材表面に光触媒層を備えた外壁建材であって、前記光触媒層は、外壁用コーティング液を塗布後乾燥させることにより得られ、前記外壁用コーティング液は、光触媒性金属酸化物粒子と、シリカ粒子と、硬化性シリコーンエマルジョンと、を備え、前記シリカ粒子は疎水性基を有するシラン及び／又は疎水性基を有するシリコーンにより部分的に被覆或いは変性処理されており、前記疎水性基を有するシラン及び／又は前記疎水性基を有するシリコーンは、前記外壁用コーティング液を前記基材表面に塗布後乾燥した後に、前記光触媒性金属酸化物粒子の光励起反応により、前記疎水基の少なくとも一部が水酸基に置換されて前記光触媒層表面が親水性を呈するようになることを特徴とする外壁建材である。
【００１０】
また、本発明による外壁用コーティング液は、光触媒性金属酸化物粒子と、シリカ粒子と、硬化性シリコーンエマルジョンと、水と、を備えた外壁用コーティング液であって、前記シリカ粒子は、疎水性基を有するシラン及び／又は疎水性基を有するシリコーンにより部分的に被覆或いは変性処理されており、前記外壁用コーティング液は基材に塗布後乾燥して前記基材表面に光触媒層を形成する方法により使用され、前記外壁用コーティング液中の疎水性基を有するシラン及び／又は疎水性基を有するシリコーンは、基材に塗布後乾燥した後に前記光触媒性金属酸化物粒子の光励起反応により前記疎水性基の少なくとも一部が水酸基に置換されて前記層表面が親水性を呈するようになることを特徴とする外壁用コーティング液である。
【発明を実施するための形態】
【００１１】
外壁建材
本発明による外壁建材は、基材表面に光触媒層を備えた外壁建材であって、前記光触媒層は、外壁用コーティング液を塗布後乾燥させることにより得られ、前記外壁用コーティング液は、光触媒性金属酸化物粒子と、シリカ粒子と、硬化性シリコーンエマルジョンと、を備え、前記シリカ粒子は疎水性基を有するシラン及び／又は疎水性基を有するシリコーンにより部分的に被覆或いは変性処理されており、前記疎水性基を有するシラン及び／又は前記疎水性基を有するシリコーンは、前記外壁用コーティング液を前記基材表面に塗布後乾燥した後に、前記光触媒性金属酸化物粒子の光励起反応により、前記疎水基の少なくとも一部が水酸基に置換されて前記光触媒層表面が親水性を呈するようになることを特徴とする外壁建材である。
このような構成にすることにより、エナメル塗装面やクリア塗装面の劣化を抑制するようにある程度厚膜で塗膜する場合でも、光触媒分解活性と光触媒親水機能の双方を得ることの可能な外壁建材を提供することが可能となる。
外壁用コーティング液を基材に塗布し乾燥したときに、光触媒性金属酸化物粒子と、シリカ粒子は水との親和性があるために水が表面に拡散し蒸発する際に、表面に移動しやすい。一方、光触媒性金属酸化物粒子と、シリカ粒子は水との親和性があるために粒子同士が凝集しやすく、特に水との親和性に優れるシリカ粒子ではそれが顕著に生じる。
本発明では、予めシリカ粒子を疎水性基を有する物質により部分的に被覆或いは変性処理しておく。そうすることにより、シリカ粒子の凝集を有効に抑制できる。
上記のシリカ粒子を用いることで、シリコーンエマルジョンの間隙をシリカ粒子が塞いで光触媒性金属酸化物粒子の上方移動を妨げる状態を有効に回避することができ、光触媒性金属酸化物粒子を表面に高濃度で集中できるようになる。
また、シリカ粒子も凝集が抑制されて表面に移動しやすくなり、光触媒層の表面には光触媒性金属酸化物粒子とシリカ粒子とが高濃度に存在するようになる。従って、塗装乾燥後に光触媒性金属酸化物粒子が光励起する波長の光を照射すると、シリカ表面の疎水性基は光触媒性金属酸化物粒子の光励起による酸化反応によりその少なくとも一部が水酸基に置換される。それにより、光触媒分解機能のみでなく、基材表面が、水との接触角で好ましくは３０°未満、より好ましくは２０°未満、最も好ましくは１０°未満の高度の親水性を呈するようになり、降雨・水洗によるセルフクリーニング機能等の光触媒親水機能も呈するようになり、光触媒分解活性と光触媒親水機能の双方を得ることの可能な外壁建材を提供することが可能となる。
【００１２】
本発明の好ましい形態によれば、前記シリカ粒子は、珪素原子に結合した水酸基及びアルコキシ基の合計量が、未処理状態のシリカにおける量（６．３ｍｍｏｌ／ｇ）より小さくする。より好ましくは６ｍｍｏｌ／ｇ未満であるようにする。
こうすることで、シリカ粒子の凝集を有効に抑制できるので、シリカ粒子および光触媒性金属酸化物粒子が上方に移動しやすくなる。それにより、塗装乾燥後に光触媒性金属酸化物粒子が光励起する波長の光を照射したときに、基材表面が、水との接触角で好ましくは３０°未満、より好ましくは２０°未満、最も好ましくは１０°未満の高度の親水性を呈するようになり、降雨・水洗によるセルフクリーニング機能等の光触媒親水機能も呈するようになり、光触媒分解活性と光触媒親水機能の双方を得ることの可能な外壁建材を提供することが可能となる。
【００１３】
本発明の好ましい形態によれば、前記外壁用コーティング液中に含有される硬化性シリコーンエマルジョンの硬化物は、前記光触媒層中に８５質量％以上、好ましくは９０％以上であるようにする。
ここで、硬化物の質量とは、１０５℃乾燥時における恒量値をいう。
８５％以上にすることにより、２μｍをこえる厚膜でも、光触媒分解活性と光触媒親水機能の双方を得ることができるとともに、着色剤を添加しない場合に透明な光触媒層が形成可能となる。
さらに、９０％以上にすることにより、５μｍをこえる厚膜でも、光触媒分解活性と光触媒親水機能の双方を得ることができるとともに、着色剤を添加しない場合に透明な光触媒層が形成可能となる。
【００１４】
本発明の好ましい形態によれば、前記光触媒層の膜厚は、２μｍをこえ２０μｍ未満、好ましくは５μｍをこえ２０μｍ未満であるようにする。
そうすることで、基材への紫外線の影響を低めることができ、紫外線による基材の劣化を有効に抑制できる。
【００１５】
本発明の好ましい形態によれば、前記硬化性シリコーンエマルジョンの平均粒径は、前記光触媒性金属酸化物粒子および前記シリカ粒子の平均粒径よりも大きいようにする。
そうすることで、光触媒性金属酸化物粒子およびシリカ粒子の上方移動が顕著になる。
従って、シリカ粒子がシリコーンエマルジョンに束縛されずに上方に移動しやすくなり、塗装乾燥後に光触媒性金属酸化物粒子が光励起する波長の光を照射したときに、基材表面が、水との接触角で好ましくは３０°未満、より好ましくは２０°未満、最も好ましくは１０°未満の高度の親水性を呈するようになり、降雨・水洗によるセルフクリーニング機能等の光触媒親水機能も呈するようになり、光触媒分解活性と光触媒親水機能の双方を得ることの可能な外壁建材を提供することが可能となる。
【００１６】
本発明の好ましい形態によれば、前記光触媒層は透明であるようにする。
そうすることで、基材がエナメル塗装やクリア塗装の場合、その意匠性を有効に活かしつつ２μｍをこえる厚膜でも、光触媒分解活性と光触媒親水機能の双方を得ることの可能な外壁建材を提供することがより容易となる。
【００１７】
ここで、「透明」の度合いとしては、波長５５０ｎｍにおいての光触媒層の直線透過率を７０％以上、より好ましくは８０％以上確保するとより好ましい。そうすることで下地の色味、意匠を損なうことなく表現することが可能となる。また透明度の高いガラスやプラスチックなどにコーティングしても透明性を損なわずに済む。
【００１８】
本発明の好ましい形態によれば、光触媒性金属酸化物粒子としては、アナターゼ型酸化チタン、ルチル型酸化チタン、ブルッカイト型酸化チタン、酸化錫、酸化亜鉛、チタン酸ストロンチウム、酸化タングステン、酸化セリウムのような金属酸化物の粒子や、これら粒子を複数種複合させた粒子や、これら粒子に銅、白金、鉄、パラジウム、銀、金等の金属を複合、あるいはドープした粒子や、これら粒子の表面をシランやシリコーンや加水分解性金属塩で一部被覆、変性処理した粒子等が好適に利用可能である。
【００１９】
本発明における、光触媒性金属酸化物粒子の光励起反応とは、光触媒性金属酸化物粒子の有するバンドギャップエネルギーに相当する波長以下の波長の光を光触媒性金属酸化物粒子に照射することをいう。
このような波長を有する光源としては、例えば屋外では太陽光が好適に利用できる。
【００２０】
本発明の好ましい形態によれば、光触媒性金属酸化物粒子は１０ｎｍ以上１００ｎｍ未満の平均粒径を有するのが好ましく、より好ましくは１０ｎｍ以上６０ｎｍ以下である。なお、この平均粒径は、走査型電子顕微鏡により２０万倍の視野に入る任意の１００個の粒子の長さを測定した個数平均値として算出される。
【００２１】
粒子の形状としては真球が最も良いが、略円形や楕円形でも良く、その場合の粒子の長さは（（長径＋短径）／２）として略算出される。この範囲内であると、耐候性、有害ガス分解性、および所望の各種被膜特性（透明性、塗膜強度等）が効率良く発揮される。
【００２２】
また、本発明の好ましい態様によれば、光触媒粒子は３ｎｍ以上３０ｎｍ未満の平均結晶子径を有するのが好ましく、より好ましくは５ｎｍ以上２０ｎｍ以下である。なお、この平均粒径は、粉末Ｘ線回折法により得られるＸ線プロファイルの３強線の積分幅からシェラー式により算出される。
【００２３】
本発明の好ましい形態によれば、光触媒粒子の含有量は、乾燥質量（固形分質量）で、前記硬化性シリコーンエマルジョン、前記光触媒性金属酸化物粒子および前記シリカ粒子の合計質量に対して０．１質量％を超え１５質量％未満、より好ましくは０．５質量％を超え５質量％未満であるようにする。上記範囲とすることで、光触媒の分解機能を有効に発揮するとともに、基材および中間層の耐候性を熱帯等での長期の使用にも耐えうる程度まで向上させることが可能となるとともに、光触媒による基材および中間層の劣化も抑制可能となる。すなわち、光触媒層での紫外線吸収機能および温帯、亜寒帯地方の太陽光照射下での優れた光触媒機能と充分な耐候性を同時に発揮できる。
【００２４】
本発明の好ましい形態によれば、シリカ粒子は、好ましくは１０ｎｍを超え２００ｎｍ以下、より好ましくは２０ｎｍを超え１００ｎｍ以下の平均粒径を有する。なお、この平均粒径は、走査型電子顕微鏡により２０万倍の視野に入る任意の１００個の粒子の長さを測定した個数平均値として算出される。粒子の形状としては真球が最も良いが、略円形や楕円形でも良く、その場合の粒子の長さは（（長径＋短径）／２）として略算出される。
【００２５】
本発明の好ましい形態によれば、シリカ粒子の疎水化の度合いは、シリカ粒子は、珪素原子に結合した水酸基及びアルコキシ基の合計量が、未処理状態（６．３ｍｍｏｌ／ｇ）より小さくする。好ましくは６ｍｍｏｌ／ｇ未満にする。
【００２６】
本発明で使用されるシリカ粒子を部分的に被覆または変性処理する疎水性基を有する物質としては、外壁用コーティング液を前記基材表面に塗布後乾燥した後に、光触媒性金属酸化物粒子の光励起反応により、前記疎水基の少なくとも一部が水酸基に置換されて前記光触媒層表面が親水性を呈するようになる、疎水性基を有するシラン、シリコーンである。例えば、１〜３官能シラン、シリコーン等が好適に利用できる。
疎水性基を有する物質によりされたシリカ粒子における、被覆または変性処理に用いる物質の量は、シリカ量に対して０．１〜２０質量％が好ましく、より好ましくは１〜１０質量％である。
【００２７】
本発明において用いる疎水性基を有するシランとしては、例えばメチルトリメトキシシラン、メチルトリエトキシシラン、エチルトリメトキシシラン、エチルトリエトキシシラン、ｎ−プロピルトリメトキシシラン、ｎ−プロピルトリエトキシシラン、イソプロピルトリメトキシシラン、イソプロピルトリエトキシシラン、ｎ−ブチルトリメトキシシラン、ｎ−ブチルトリエトキシシラン、ｎ−ペンチルトリメトキシシラン、ｎ−ヘキシルトリメトキシシラン、ｎ−ヘプチルトリメトキシシラン、ｎ−オクチルトリメトキシシラン、ビニルトリメトキシシラン、ビニルトリエトキシシラン、アリルトリメトキシシラン、シクロヘキシルトリメトキシシラン、シクロヘキシルトリエトキシシラン、フェニルトリメトキシシラン、フェニルトリエトキシシラン、３−クロロプロピルトリメトキシシラン、３−クロロプロピルトリエトキシシラン、３，３，３−トリフロロプロピルトリメトキシシラン、３，３，３−トリフロロプロピルトリエトキシシラン、３−アミノプロピルトリメトキシシラン、３−アミノプロピルトリエトキシシラン、２−ヒドロキシエチルトリメトキシシラン、２−ヒドロキシエチルトリエトキシシラン、２−ヒドロキシプロピルトリメトキシシラン、２−ヒドロキシプロピルトリエトキシシラン、３−ヒドロキシプロピルトリメトキシシラン、３−ヒドロキシプロピルトリエトキシシラン、３−メルカプトプロピルトリメトキシシラン、３−メルカプトプロピルトリエトキシシラン、３−イソシアナートプロピルトリメトキシシラン、３−イソシアナートプロピルトリエトキシシラン、３−グリシドキシプロピルトリメトキシシラン、３−グリシドキシプロピルトリエトキシシラン、２−（３，４−エポキシシクロヘキシル）エチルトリメトキシシラン、２−（３，４−エポキシシクロヘキシル）エチルトリエトキシシラン、３−（メタ）アクリルオキシプロピルトリメトキシシラン、３−（メタ）アタクリルオキシプロピルトリエトキシシラン、３−（メタ）アクリロイルオキシプロピルトリｎ−プロポキシシラン、３−（メタ）アクリロイルオキシプロピルトリイソプロポキシシラン、３−ウレイドプロピルトリメトキシシラン、３−ウレイドプロピルトリエトキシシラン等のトリアルコキシシラン類；ジメチルジメトキシシラン、ジメチルジエトキシシラン、ジエチルジメトキシシラン、ジエチルジエトキシシラン、ジ−ｎ−プロピルジメトキシシラン、ジ−ｎ−プロピルジエトキシシラン、ジイソプロピルジメトキシシラン、ジイソプロピルジエトキシシラン、ジ−ｎ−ブチルジメトキシシラン、ジ−ｎ−ブチルジエトキシシラン、ジ−ｎ−ペンチルジメトキシシラン、ジ−ｎ−ペンチルジエトキシシラン、ジ−ｎ−ヘキシルジメトキシシラン、ジ−ｎ−ヘキシルジエトキシシラン、ジ−ｎ−ヘプチルジメトキシシラン、ジ−ｎ−ヘプチルジエトキシシラン、ジ−ｎ−オクチルジメトキシシラン、ジ−ｎ−オクチルジエトキシシラン、ジ−ｎ−シクロヘキシルジメトキシシラン、ジ−ｎ−シクロヘキシルジエトキシシラン、ジフェニルジメトキシシラン、ジフェニルジエトキシシラン、３−（メタ）アクリロイルオキシプロピルメチルジメトキシシラン等のジアルコキシシラン類；トリメチルメトキシシラン、トリメチルエトキシシラン等のモノアルコキシシラン類等を挙げることができる。また、これらは、単独で又は２種以上を混合して使用することができる。
【００２８】
本発明において用いる疎水性基を有するシリコーンとしては、上記シランの（部分）加水分解・縮合物が好適に利用できる。
【００２９】
硬化性シリコーンエマルジョンとは、基材に塗布し乾燥する際に、シリコーンエマルジョン中に存在する官能基により硬化重合反応を生じ、それに伴い硬化膜を生成しうるシリコーンエマルジョンをいう。
ここで、硬化反応には、加水分解・縮合反応、光重合反応等が好適に利用できる。
硬化反応が加水分解・縮合反応の場合には、官能基としてアルコキシド基を有し、加水分解・縮合反応によりシロキサン結合を生成する硬化性シリコーンエマルジョンが好適に利用できる。
【００３０】
硬化性シリコーンエマルジョンには、上記硬化反応を生じる官能基の他に、乳化重合による有機架橋部が存在する。
有機架橋部は、ビニル基とビニル基が重合したエチレン架橋部のようなラジカル重合により生成した架橋部が好適に利用できる。ラジカル重合により生成した架橋部であれば、特に炭化水素基に限定されず、種々の変性基の組合せが好適に利用可能である。
【００３１】
硬化性シリコーンエマルジョンには、上記硬化反応を生じる官能基、有機架橋部以外に珪素原子に結合する有機基が存在してもよい。ここで、有機基としては、アルキル基、フェニル基、シクロアルキル基等の炭化水素基や、その水素の一部が変性基に置換された有機基が挙げられる。ここで、変性基としては、アミノ基、カルボキシル基、メルカプト基、アクリル基、エポキシ基等が好適に利用できる。
【００３２】
次に、エマルジョンの乳化剤として使用される界面活性剤について述べる。界面活性剤としては、従来公知のノニオン系、カチオン系、アニオン系各種界面活性剤、及びラジカル重合可能な官能基を含有する反応性乳化剤が適用可能である。更に、ポリオキシエチレンアルキルエーテル、ポリオキシエチレンアルキルフェニルエーテル、ポリオキシエチレンカルボン酸エステル、ソルビタンエステル、ポリオキシエチレンソルビタンエステルなどのノニオン系界面活性剤、アルキルトリメチルアンモニウムクロライド、アルキルベンジルアンモニウムクロライドなどのカチオン系界面活性剤、アルキル又はアルキルアリル硫酸塩、アルキル又はアルキルアリルスルフォン酸塩、ジアルキルスルフォコハク酸塩などのアニオン系界面活性剤、アミノ酸型、ベタイン型などの両性イオン型界面活性剤、特開平８−２７３４７号公報中に記されている分子中にスルフォン酸塩、ポリオキシエチレン鎖、第４級アンモニウム塩などの基を含有するラジカル重合可能な（メタ）アクリレート、スチレン、マレイン酸エステル化合物などの誘導体を含む各種反応性界面活性剤を示すことができる。  
【００３３】
これらの界面活性剤は１種又は２種以上を使用してもよい。界面活性剤は、エマルジョン中の樹脂固形分の０．５〜１５重量％使用するのが好ましく、特には１〜１０重量％使用するのがよい。
【００３４】
本発明では光触媒層中にシリカ粒子以外の無機酸化物粒子が含まれていてもよい。無機酸化物粒子は、光触媒粒子と共に層を形成可能な無機酸化物の粒子であれば特に限定されず、あらゆる種類の無機酸化物の粒子が使用可能である。そのような無機酸化物粒子の例としては、アルミナ、ジルコニア、セリア、イットリア、酸化錫、酸化鉄、酸化マンガン、酸化ニッケル、酸化コバルト、ハフニア等の単一酸化物の粒子；およびチタン酸バリウム、ケイ酸カルシウム、ホウ酸アルミニウム、チタン酸カリウム等の複合酸化物の粒子が挙げられる。
【００３５】
本発明の好ましい態様によれば、さらに高い光触媒能を発現するために、バナジウム、鉄、コバルト、ニッケル、パラジウム、亜鉛、ルテニウム、ロジウム、銅、銀、白金および金からなる群より選ばれる少なくとも一種の金属および／またはその金属からなる金属化合物を、添加してもよい。この添加は、前記金属または金属化合物をコーティング液に混合し、溶解または分散させる方法、前記金属または金属化合物を光触媒層や光触媒粒子に担持する方法、などのいずれの方法によっても行うことができる。
【００３６】
光触媒層中に、紫外線吸収剤を配合させてもよい。紫外線吸収剤の含有量は、光触媒活性の発現を阻害せずに耐候性を向上できる量であれば制限はないが、例えば、光触媒層に０．００１〜１０質量％、好ましくは０．０１〜５質量％含有させることが好ましい。
【００３７】
本発明に使用できる紫外線吸収剤としては、ベンゾフェノン系、ベンゾトリアゾール系、トリアジン系紫外線吸収剤を好適に例示することができる。
【００３８】
とりわけ、トリアジン系紫外線吸収剤が化学的に安定なため好ましい。トリアジン系紫外線吸収剤として具体的には、ヒドロキシフェニルトリアジンまたはその誘導体が好適に利用できる。
【００３９】
上記ベンゾフェノン系の紫外線吸収剤としては、具体的には、２，４−ジヒドロキシベンゾフェノン、２−ヒドロキシ−４−メトキシベンゾフェノン、２−ヒドロキシ−４−メトキシベンゾフェノン−５−スルホン酸、２−ヒドロキシ−４−ｎ−オクトキシベンゾフェノン、２−ヒドロキシ−４−ｎ−ドデシルオキシベンゾフェノン、２−ヒドロキシ−４−ベンジルオキシベンゾフェノン、ビス（５−ベンゾイル−４−ヒドロキシ−２−メトキシフェニル）メタン、２，２’−ジヒドロキシ−４−メトキシベンゾフェノン、２，２’−ジヒドロキシ−４，４’ジメトキシベンゾフェノン、２，２’，４，４’−テトラヒドロキシベンゾフェノン、４−ドデシルオキシ−２−ヒドロキシベンゾフェノン、２−ヒドロキシ−４−メトキシ−２’−カルボキシベンゾフェノン、２−ヒドロキシ−４−ステアリルオキシベンゾフェノン、オクタベンゾン、及び２−ヒドロキシ−４−アクリロキシベンゾフェノン、２−ヒドロキシ−４−メタクリロキシベンゾフェノン、２−ヒドロキシ−５−アクリロキシベンゾフェノン、２−ヒドロキシ−５−メタクリロキシベンゾフェノン、２−ヒドロキシ−４−（アクリロキシ−エトキシ）ベンゾフェノン、２−ヒドロキシ−４−（メタクリロキシ−エトキシ）ベンゾフェノン、２−ヒドロキシ−４−（メタクリロキシ−ジエトキシ）ベンゾフェノン、２−ヒドロキシ−４−（アクリロキシ−トリエトキシ）ベンゾフェノン等の重合性のベンゾフェノン系紫外線吸収剤やそれらの（共）重合物などが挙げられる。  
【００４０】
また、上記ベンゾトリアゾール系の紫外線吸収剤として具体的には、２−（２’−ヒドロキシ−５’−メチルフェニル）ベンゾトリアゾール、２−（２’−ヒドロキシ−５’−ｔｅｒｔ−ブチルフェニル）ベンゾトリアゾール、２−（２’−ヒドロキシ−３’，５’−ジ−ｔｅｒｔ−ブチルフェニル）ベンゾトリアゾール、２−（２−ヒドロキシ−５−ｔｅｒｔ−オクチルフェニル）ベンゾトリアゾール、２−（２−ヒドロキシ−３，５−ジ−ｔｅｒｔ−オクチルフェニル）ベンゾトリアゾール、２−〔２’−ヒドロキシ−３’，５’−ビス（α，α’−ジメチルベンジル）フェニル〕ベンゾトリアゾール）、メチル−３−〔３−ｔｅｒｔ−ブチル−５−（２Ｈ−ベンゾトリアゾール−２−イル）−４−ヒドロキシフェニル〕プロピオネートとポリエチレングリコール（分子量３００）との縮合物（日本チバガイギー（株）製、製品名：ＴＩＮＵＶＩＮ−１１３０）、イソオクチル−３−〔３−（２Ｈ−ベンゾトリアゾール−２−イル）−５−ｔｅｒｔ−ブチル−４−ヒドロキシフェニル〕プロピオネート（日本チバガイギー（株）製、製品名：ＴＩＮＵＶＩＮ−３８４）、２−（３−ドデシル−５−メチル−２−ヒドロキシフェニル）ベンゾトリアゾール（日本チバガイギー（株）製、製品名：ＴＩＮＵＶＩＮ−５７１）、２−（２’−ヒドロキシ−３’−ｔｅｒｔ−ブチル−５’−メチルフェニル）−５−クロロベンゾトリアゾール、２−（２’−ヒドロキシ−３’，５’−ジ−ｔｅｒｔ−アミルフェニル）ベンゾトリアゾール、２−（２’−ヒドロキシ−４’−オクトキシフェニル）ベンゾトリアゾール、２−〔２’−ヒドロキシ−３’−（３”，４”，５”，６”−テトラヒドロフタルイミドメチル）−５’−メチルフェニル 〕ベンゾトリアゾール、２，２−メチレンビス〔４−（１，１，３，３−テトラメチルブチル）−６−（２Ｈ−ベンゾトリアゾール−２−イル）フェノール〕、２−（２Ｈ−ベンゾトリアゾール−２−イル）−４，６−ビス（１−メチル−１−フェニルエチル）フェノール（日本チバガイギー（株）製、製品名：ＴＩＮＵＶＩＮ−９００）、及び２−（２’−ヒドロキシ−５’−メタクリロキシエチルフェニル）−２Ｈ−ベンゾトリアゾール（大塚化学（株）製、製品名：ＲＵＶＡ−９３）、２−（２’−ヒドロキシ−５’−メタクリロキシエチル−３−ｔｅｒｔ−ブチルフェニル）−２Ｈ−ベンゾトリアゾール、２−（２’−ヒドロキシ−５’−メタクリリルオキシプロピル−３−ｔｅｒｔ−ブチルフェニル）−５−クロロ−２Ｈ−ベンゾトリアゾール、３−メタクリロイル−２−ヒドロキシプロピル−３−〔３’−（２”−ベンゾトリアゾリル）−４−ヒドロキシ−５−ｔｅｒｔ−ブチル〕フェニルプロピオネート（日本チバガイギー（株）製、製品名：ＣＧＬ−１０４）等の重合性のベンゾトリアゾール系紫外線吸収剤やそれらの（共）重合物の他、ＴＩＮＵＶＩＮ−３８４−２（製品名、日本チバガイギー（株）製）、ＴＩＮＵＶＩＮ−９９−２（製品名、日本チバガイギー（株）製）、ＴＩＮＵＶＩＮ−１０９（製品名、日本チバガイギー（株）製）、ＴＩＮＵＶＩＮ−３２８（製品名、日本チバガイギー（株）製）、ＴＩＮＵＶＩＮ−９２８（製品名、日本チバガイギー（株）製）などが���げられる。
【００４１】
また、本発明の光触媒層において、ヒンダードアミン系及び／又はヒンダードフェノール系等の光安定剤を更に含有するものは、上記紫外線吸収剤との相乗効果により、本発明の光触媒層は卓越した耐候性、耐光性を示すため好ましい。
【００４２】
特に、本発明の好ましい形態によれば、紫外線吸収剤としてヒドロキシフェニルトリアジン化合物を、光安定剤としてヒンダードアミン化合物を配合させるとよい。そうすることで、光触媒層による３８０ｎｍ未満の短波長の紫外線の吸収性能が安定する。 
【００４３】
本発明の光触媒層中の光安定剤の含有量は、光触媒活性の発現を阻害せずに耐候性を向上できる量であれば制限はないが、例えば光触媒層に０．００１〜１０質量％、好ましくは０．０１〜５質量％含有させることが好ましい。  
ヒンダードアミン系光安定剤の具体例としては、ビス（２，２，６，６−テトラメチル−４−ピペリジル）サクシネート、ビス（２，２，６，６−テトラメチルピペリジル）セバケート、ビス（１，２，２，６，６−ペンタメチル−４−ピペリジル）２−（３，５−ジ−ｔｅｒｔ−ブチル−４−ヒドロキシベンジル）−２−ブチルマロネート、１−〔２−〔３−（３，５−ジ−ｔｅｒｔ−ブチル−４−ヒドロキシフェニル）プロピニルオキシ〕エチル〕−４−〔３−（３，５−ジ−ｔｅｒｔ−ブチル−４−ヒドロキシフェニル）プロピニルオキシ〕−２，２，６，６−テトラメチルピペリジン、ビス（１，２，２，６，６−ペンタメチル−４−ピペリジル）セバケートとメチル−１，２，２，６，６−ペンタメチル−４−ピペリジル−セバケートの混合物（日本チバガイギー（株）製、製品名：ＴＩＮＵＶＩＮ−２９２）、ビス（１−オクトキシ−２，２，６，６−テトラメチル−４−ピペリジル）セバケート、ＴＩＮＵＶＩＮ−１２３（製品名、日本チバガイギー（株）製）、ＴＩＮＵＶＩＮ−１１１ＦＤＬ（製品名、日本チバガイギー（株）製）、ＴＩＮＵＶＩＮ２９２（製品名、日本チバガイギー（株）製）、及び１，２，２，６，６−ペンタメチル−４−ピペリジルメタクリレート、１，２，２，６，６−ペンタメチル−４−ピペリジルアクリレート、２，２，６，６−テトラメチル−４−ピペリジルメタクリレート、２，２，６，６−テトラメチル−４−ピペリジルアクリレート、１，２，２，６，６−ペンタメチル−４−イミノピペリジルメタクリレート、２，２，６，６，−テトラメチル−４−イミノピペリジルメタクリレート、４−シアノ−２，２，６，６−テトラメチル−４−ピペリジルメタクリレート、４−シアノ−１，２，２，６，６−ペンタメチル−４−ピペリジルメタクリレートなどの重合性のヒンダードアミン系紫外線吸収剤やそれらの（共）重合物を挙げることができる。  
【００４４】
また、ヒンダードフェノール系光安定剤の具体例としては、ビス（３，５−ｔｅｒｔ−ブチル）−４−ヒドロキシトルエン、ＴＩＮＵＶＩＮ−１４４（製品名、日本チバガイギー（株）製）等を挙げることができる。
【００４５】
外壁用コーティング液には任意成分として、エマルジョンの乳化剤以外に、コーティング液中に界面活性剤を配合してもよい。
本発明の好ましい態様においては、界面活性剤は、光触媒粒子１重量部に対して、10重量部未満、より好ましくは、0.1〜２重量部程度添加されるのが好ましい。
【００４６】
本発明による外壁用コーティング液に添加が可能な界面活性剤の例としては、スルホン酸ポリオキシエチレンアルキルフェニルエーテルアンモニウム塩、スルホン酸ポリオキシエチレンアルキルフェニルエーテルナトリウム塩、脂肪酸ナトリウムセッケン、脂肪酸カリセッケン、ジオクチルスルホコハク酸ナトリウム、アルキルサルフェート、アルキルエーテルサルフェート、アルキルサルフェートソーダ塩、アルキルエーテルサルフェートソーダ塩、ポリオキシエチレンアルキルエーテルサルフェート、ポリオキシエチレンアルキルエーテルサルフェートソーダ塩、アルキルサルフェートTEA塩、ポリオキシエチレンアルキルエーテルサルフェートTEA塩、２−エチルヘキシルアルキル硫酸エステルナトリウム塩、アシルメチルタウリン酸ナトリウム、ラウロイルメチルタウリン酸ナトリウム、ドデシルベンゼンスルホン酸ナトリウム、スルホコハク酸ラウリル２ナトリウム、ポリオキシエチレンスルホコハク酸ラウリル２ナトリウム、ポリカルボン酸、オレオイルザルコシン、アミドエーテルサルフェート、ラウロイルザルコシネート、スルホFAエステルナトリウム塩等のアニオン性界面活性剤；ポリオキシエチレンラウリルエーテル、ポリオキシエチレントリデシルエーテル、ポリオキシエチレンセチルエーテル、ポリオキシエチレンステアリルエーテル、ポリオキシエチレンオレイルエーテル、ポリオキシエチレンアルキルエーテル、ポリオキシエチレンアルキルエステル、ポリオキシエチレンアルキルフェノールエーテル、ポリオキシエチレンノニルフェニルエーテル、ポリオキシエチレンオクチルフェニルエーテル、ポリオキシエチレンラウラート、ポリオキシエチレンステアレート、ポリオキシエチレンアルキルフェニルエーテル、ポリオキシエチレンオレエート、ソルビタンアルキルエステル、ポリオキシエチレンソルビタンアルキルエステル、ポリエーテル変性シリコーン、ポリエステル変性シリコーン、ソルビタンラウラート、ソルビタンステアレート、ソルビタンパルミテート、ソルビタンオレエート、ソルビタンセスキオレエート、ポリオキシエチレンソルビタンラウラート、ポリオキシエチレンソルビタンステアレート、ポリオキシエチレンソルビタンパルミテート、ポリオキシエチレンソルビタンオレエート、グリセロールステアレート、ポリグリセリン脂肪酸エステル、アルキルアルキロールアミド、ラウリン酸ジエタノールアミド、オレイン酸ジエタノールアミド、オキシエチレンドデシルアミン、ポリオキシエチレンドデシルアミン、ポリオキシエチレンアルキルアミン、ポリオキシエチレンオクタデシルアミン、ポリオキシエチレンアルキルプロピレンジアミン、ポリオキシエチレンオキシプロピレンブロックポリマー、ポリオキシエチレンステアレート等のノニオン性界面活性剤；ジメチルアルキルベタイン、アルキルグリシン、アミドベタイン、イミダゾリン等の両性界面活性剤、オクタデシルジメチルベンジルアンモニウムクロライド、アルキルジメチルベンジルアンモニウムクロライド、テトラデシルメチルベンジルアンモニウムクロライド、ジオレイルジメチルアンモニウムクロライド、１−ヒドロキシエチル−２−アルキルイミダゾリン４級塩、アルキルイソキノリニウムブロマイド、���分子アミン、オクタデシルトリメチルアンモニウムクロライド、アルキルトリメチルアンモニウムクロライド、ドデシルトリメチルアンモニウムクロライド、ヘキサデシルトリメチルアンモニウムクロライド、ベヘニルトリメチルアンモニウムクロライド、アルキルイミダゾリン４級塩、ジアルキルジメチルアンモニウムクロライド、オクタデシルアミン酢酸塩、テトラデシルアミン酢酸塩、アルキルプロピレンジアミン酢酸塩、ジデシルジメチルアンモニウムクロライド等のカチオン性界面活性剤等が挙げられる。
【００４７】
光触媒層には、有機防カビ剤が配合されていてもよい。例として、有機窒素硫黄系化合物、ピリチオン系化合物、有機ヨウ素系化合物、トリアジン系化合物、イソチアゾリン系化合物、イミダゾール系化合物、ピリジン系化合物、ニトリル系化合物、チオカーバメート系化合物、チアゾール系化合物、有機よう素化合物、ジスルフィド系化合物が挙げられ、単独もしくは混合物として用いられる。防カビ剤は一般に藻を防ぐ効果も合わせ持つものが多いことから、防カビ剤を添加することによって、カビと藻の両方を抑制することも期待できる。
【００４８】
外壁用コーティング液
本発明による外壁用コーティング液は、光触媒性金属酸化物粒子と、シリカ粒子と、硬化性シリコーンエマルジョンと、水と、を備えた外壁用コーティング液であって、前記シリカ粒子は、疎水性基を有するシラン及び／又は疎水性基を有するシリコーンにより部分的に被覆或いは変性処理されており、前記外壁用コーティング液は基材に塗布後乾燥して前記基材表面に光触媒層を形成する方法により使用され、前記外壁用コーティング液中の疎水性基を有するシラン及び／又は疎水性基を有するシリコーンは、基材に塗布後乾燥した後に前記光触媒性金属酸化物粒子の光励起反応により前記疎水性基の少なくとも一部が水酸基に置換されて前記層表面が親水性を呈するようになることを特徴とする外壁用コーティング液である。
このような構成にすることにより、エナメル塗装面やクリア塗装面の劣化を抑制するようにある程度厚膜で塗膜する場合でも、光触媒分解活性と光触媒親水機能の双方を得ることの可能な外壁建材を提供することが可能となる。
外壁用コーティング液を基材に塗布し乾燥したときに、光触媒性金属酸化物粒子と、シリカ粒子は水との親和性があるために水が表面に拡散し蒸発する際に、表面に移動しやすい。一方、光触媒性金属酸化物粒子と、シリカ粒子は水との親和性があるために粒子同士が凝集しやすく、特に水との親和性に優れるシリカ粒子ではそれが顕著に生じる。
本発明では、予めシリカ粒子を疎水性基を有する物質により部分的に被覆或いは変性処理しておく。そうすることにより、シリカ粒子の凝集を有効に抑制できる。
上記のシリカ粒子を用いることで、シリコーンエマルジョンの間隙をシリカ粒子が塞いで光触媒性金属酸化物粒子の上方移動を妨げる状態を有効に回避することができ、光触媒性金属酸化物粒子を表面に高濃度で集中できるようになる。
また、シリカ粒子も凝集が抑制されて表面に移動しやすくなり、光触媒層の表面には光触媒性金属酸化物粒子とシリカ粒子とが高濃度に存在するようになる。従って、塗装乾燥後に光触媒性金属酸化物粒子が光励起する波長の光を照射すると、シリカ表面の疎水性基は光触媒性金属酸化物粒子の光励起による酸化反応によりその少なくとも一部が水酸基に置換される。それにより、光触媒分解機能のみでなく、基材表面が、水との接触角で好ましくは３０°未満、より好ましくは２０°未満、最も好ましくは１０°未満の高度の親水性を呈するようになり、降雨・水洗によるセルフクリーニング機能等の光触媒親水機能も呈するようになり、光触媒分解活性と光触媒親水機能の双方を得ることの可能な外壁建材を提供することが可能となる。
【００４９】
本発明の好ましい形態によれば、前記外壁用コーティング液中に含有される硬化性シリコーンエマルジョンの硬化物は、前記外壁用コーティング液の乾燥物に対して８５質量％以上、好ましくは９０質量％以上であるようにする。
ここで、硬化物の質量とは、１０５℃乾燥時における恒量値をいう。
８５％以上にすることにより、２μｍをこえる厚膜でも、光触媒分解活性と光触媒親水機能の双方を得ることができるとともに、着色剤を添加しない場合に透明な光触媒層が形成可能となる。
さらに、９０％以上にすることにより、５μｍをこえる厚膜でも、光触媒分解活性と光触媒親水機能の双方を得ることができるとともに、着色剤を添加しない場合に透明な光触媒層が形成可能となる。
【００５０】
本発明の好ましい形態によれば、前記光触媒層の膜厚は、２μｍをこえ２０μｍ未満、好ましくは５μｍをこえ２０μｍ未満であるようにする。
そうすることで、基材への紫外線の影響を低めることができ、紫外線による基材の劣化を有効に抑制できる。
【００５１】
本発明の好ましい形態によれば、前記硬化性シリコーンエマルジョンの平均粒径は、前記光触媒性金属酸化物粒子および前記シリカ粒子の平均粒径よりも大きいようにする。
そうすることで、光触媒性金属酸化物粒子およびシリカ粒子の上方移動が顕著になる。
従って、シリカ粒子がシリコーンエマルジョンに束縛されずに上方に移動しやすくなり、塗装乾燥後に光触媒性金属酸化物粒子が光励起する波長の光を照射したときに、基材表面が、水との接触角で好ましくは３０°未満、より好ましくは２０°未満、最も好ましくは１０°未満の高度の親水性を呈するようになり、降雨・水洗によるセルフクリーニング機能等の光触媒親水機能も呈するようになり、光触媒分解活性と光触媒親水機能の双方を得ることの可能な外壁建材を提供することが可能となる。
【００５２】
外壁用コーティング液には、上記「光触媒粒子」、「シリカ粒子」、「硬化性シリコーンエマルジョン」の他、下記に限定されないが、「シリカ粒子以外の無機酸化物粒子」、「金属または金属化合物」、「紫外線吸収剤」、「光安定剤」、「界面活性剤」、「有機防カビ剤」等を配合させることができる。
尚、「光触媒粒子」、「シリカ粒子」、「硬化性シリコーンエマルジョン」に関連する事項、「シリカ粒子以外の無機酸化物粒子含有」、「金属または金属化合物添加」、「紫外線吸収剤の配合」、「光安定剤の配合」、「界面活性剤の配合」、「防藻剤の配合」については、「外壁建材」の項で述べた全ての内容が好適に利用できる。
【００５３】
本発明の外壁用コーティング液においては、水に可溶又は水と均一分散可能な沸点が１００℃以上の被膜形成助剤を配合することができる。この被膜形成助剤は大部分の水分が気化した後も被膜中に残存し、完全硬化するまで被膜に流動性を付与することにより気化時に荒れた被膜の修復を行い、特に被膜に均一性を付与するものである。良好な被膜を得るためには、非反応性の被膜形成助剤は最終的には硬化被膜から消失することが必要であり、エステル交換反応によりケイ素原子と結合する可能性のある水酸基は含まないことが好ましい。そのため、被膜形成助剤は１００℃以上、好ましくは１００〜２５０℃、特に１００〜２００℃の沸点の有機溶剤であることが好ましい。沸点が高すぎると被膜中に残存しやすくなることがある。具体的には、１−ブタノール、イソブチルアルコール、２−ペンタノール、３−ペンタノール、イソペンチルアルコール、乳酸メチル、乳酸エチル、３−メチル−３−メトキシブタノール等のアルコール類、１，２−プロパンジオール、１，３−ブタンジオール１，４−ブタンジオール、２，３−ブタンジオール、１，５−ペンタンジオール、２−メチル−２，４−ペンタンジオール、グリセリン、トリメチロールプロパン等のポリオール類、２−ブトキシエタノール、２−フェノキシエタノール、２−エトキシエチルアセタート、２−ブトキシエチルアセタート、ジエチレングリコールモノブチルエーテルアセタート等のエチレングリコール誘導体、１−メトキシ−２−プロパノール、１−エトキシ−２−プロパノール、１−メトキシ−２−メチルエチルアセタート、１−エトキシ−２−メチルエチルアセタート、ジプロピレングリコール、ジプロピレングリコールモノメチルエーテル、ジプロピレングリコールモノエチルエーテル、ジプロピレングリコールモノメチルエーテルアセタート等のプロピレングリコール誘導体、３−メトキシブチルアセタート等のブチレングリコール誘導体、シクロヘキサノン等のケトン類、酢酸ブチル、酢酸イソブチル、γ−ブチロラクトン、炭酸プロピレン、ジブチルフタレート等のエステル類等を例示することができる。特に、２−エトキシエチルアセタート、２−ブトキシエチルアセタート、ジエチレングリコールモノブチルエーテルアセタート、１−エトキシ−２−メチルエチルアセタート、ジプロピレングリコールモノメチルエーテルアセタート等のアルキレングリコール誘導体がレベリング性の点から好ましい。これらの有機溶剤は、メタノールやエタノール等の低沸点アルコール類と比較して水溶性に劣るため、エマルジョンの安定性を損なわず、均一な被膜の形成にのみ寄与する。
【００５４】
上記被膜形成助剤の添加量は、シリコーン樹脂１００重量部に対して０〜２０重量部、特に１〜１５重量部とすることが好ましい。２０重量部を超えて添加すると、硬化終了後も被膜中に残存する被膜形成助剤の量が多くなるため、被膜の特性が不十分なものとなることがある。
【００５５】
本発明の外壁用コーティング液の溶媒は、主として水である。それにより塗膜形成時に有機物の揮発、蒸発に伴う異臭、環境汚染を有効に防止できる。
【００５６】
また、外壁用コーティング液の固形分濃度は特に限定されないが、１０〜６０質量％とするのが塗布し易い点で好ましい。なお、外壁用コーティング液中の構成成分の分析は、コーティング液を限外ろ過によって粒子成分と濾液に分離し、それぞれを赤外分光分析、ゲルパーミエーションクロマトグラフィー、蛍光Ｘ線分光分析などで分析し、スペクトルを解析することによって評価することができる。
【００５７】
なお、上記「外壁建材」「外壁用コーティング液」の項で述べた内容は、任意に組合わせることが可能である。
【００５８】
外壁建材の製造方法
本発明の外壁建材は、上記外壁用コーティング液を、基材上に塗布することにより簡単に製造することができる。光触媒層の塗装方法は、前記液剤を刷毛塗り、ローラー、スプレー、ロールコーター、フローコーター、ディップコート、流し塗り、スクリーン印刷等、一般に広く行われている方法を利用できる。コーティング液の基材への塗布後は、常温乾燥させればよく、あるいは必要に応じて加熱乾燥してもよい。
【００５９】
基材
本発明に用いる基材は、無機材料、有機材料、複層材料を問わず種々の材料であってよく、その形状も限定されない。材料の観点からみた基材の好ましい例としては、金属、セラミック、ガラス、プラスチック、ゴム、石、セメント、コンクリ−ト、繊維、布帛、木、紙、それらの組合せ、それらの積層体、それらの表面に少なくとも一層の被膜を有するものが挙げられる。用途の観点からみた基材の好ましい例としては、建材、建物外装および窓枠、窓ガラス及び上記物品表面に貼着させるためのフィルム、シート、シール等が挙げられる。
特に好適には、表面がエナメル塗装或いはクリア塗装されている基材が本発明の効果を充分に享受できるので最も好ましい。
【００６０】
特に、本発明の外壁建材は、太陽光に晒され、太陽光に含まれる紫外線により光触媒が光励起され、ガス分解や防カビ等の光酸化作用を生じるとともに、その紫外線により基材の劣化が生じるおそれのある利用形態で用いられるのが、特に好ましい。
【実施例】
【００６１】
本発明を以下の例に基づいて具体的に説明するが、本発明はこれらの例に限定されるものではない。
【００６２】
実施例１．
アナターゼ型酸化チタン粒子（平均結晶子径１０ｎｍ）１．３質量部、３官能性シランで５％表面被覆したシリカ粒子（平均粒径５０ｎｍ）８．７質量部、メチルフェニルシリコーンエマルジョン９０質量部配合した固形分濃度２５質量％の光触媒水性コーティング液を調製し、透明なアクリル基材上に１５０℃×５分乾燥後、晴天の下３日間太陽光を照射し、光触媒塗装体を得た。
得られた光触媒塗装体の光触媒層を断面観察したところ、膜厚は約７μｍであり、アナターゼ型酸化チタン粒子とシリカ粒子が表面に高濃度に存在する様子が観察された。
また、初期の水との接触角を測定したところ８°あり、光触媒塗装体の表面から観察したところ、塗装体を載置していた実験台が透けてみえた。
この光触媒塗装体について、光触媒分解活性をNOｘ分解性能を調べることにより確認した。ここで、光触媒によるＮＯｘ分解機能は、ＪＩＳＲ１７０１−１「光触媒材料の空気浄化性能試験方法−第１部：窒素酸化物の除去性能」の試験法で行った。その結果、ΔＮＯｘが０．５μmolを上回り、良好な結果を示した。
また、光触媒親水性能については、ＪＩＳＲ１７０３−１「光触媒材料のセルフクリーニング性能試験方法−第１部：水接触角の測定」の試験法で行った。その結果、２４時間後の水接触角は１０°未満となった。
【００６３】
実施例２．
アナターゼ型酸化チタン粒子（平均結晶子径１０ｎｍ）１．３質量部、３官能性シランで５％表面被覆したシリカ粒子（平均粒径５０ｎｍ）８．７質量部、ジメチルシリコーンエマルジョン９０質量部配合した固形分濃度２５質量％の光触媒水性コーティング液を調製し、透明なアクリル基材上に１５０℃×５分乾燥後、晴天の下３日間太陽光を照射し、光触媒塗装体を得た。
得られた光触媒塗装体の光触媒層を断面観察したところ、膜厚は約７μｍであり、アナターゼ型酸化チタン粒子とシリカ粒子が表面に高濃度に存在する様子が観察された。
また、初期の水との接触角を測定したところ８°あり、光触媒塗装体の表面から観察したところ、塗装体を載置していた実験台が透けてみえた。
この光触媒塗装体について、光触媒分解活性を、NOｘ分解性能を調べることにより確認した。ここで、光触媒によるＮＯｘ分解機能は、ＪＩＳＲ１７０１−１「光触媒材料の空気浄化性能試験方法−第１部：窒素酸化物の除去性能」の試験法で行った。その結果、ΔＮＯｘが０．５μmolを上回り、良好な結果を示した。
また、光触媒親水性能については、ＪＩＳＲ１７０３−１「光触媒材料のセルフクリーニング性能試験方法−第１部：水接触角の測定」の試験法で行った。その結果、２４時間後の水接触角は１０°未満となった。